(57)【特許請求の範囲】
【請求項１】
第一電極と、前記第一電極に対向配置された第二電極と、前記第一電極の前記第二電極と対向する面に設けられた電子輸送層と、前記電子輸送層上に担持された光増感剤と、前記第一電極と前記第二電極の間に介在する正孔輸送層とを備えた光電気素子において、前記電子輸送層内に有機分子からなる目止め部を内在させ、前記有機分子は、下記構造式［化１］に示すビピリジニウム構造単位を有し、式中のＡ−は対アニオンであることを特徴とする光電気素子。
【化１】
0006010549.tif 000027
【請求項２】
前記電子輸送層は厚み方向に貫通する空隙部を有し、
前記目止め部は、前記空隙部に配置されていることを特徴とする請求項１に記載の光電気素子。
【請求項３】
前記有機分子が、下記構造式［化２］に示す部位が１分子内に２つ以上存在する前駆体を電解重合して得られる分子を含むことを特徴とする請求項１又は２に記載の光電気素子。
【化２】
0006010549.tif 000028
（Ｘは、シアノ基、フルオロ基、クロロ基またはブロモ基のいずれかを示す電解重合性の官能基である。）
【請求項４】
前記有機分子が直鎖状ポリマーであることを特徴とする請求項１〜３のいずれか１項に記載の光電気素子。
【請求項５】
前記有機分子が、構造式［化３］又は［化４］を繰り返し単位とするポリマーであることを特徴とする請求項１〜４のいずれか１項に記載の光電気素子。
【化３】
0006010549.tif 000029
【化４】
0006010549.tif 000030
【請求項６】
前記有機分子が、繰り返し単位内に構造式［化５］に示す部位を３以上含み、前記有機分子が架橋型ポリマーであることを特徴とする請求項１〜３のいずれか１項に記載の光電気素子。
【化５】
0006010549.tif 000031
【請求項７】
前記有機分子が、構造式［化６］を繰り返し単位とするポリマーであることを特徴とする請求項１〜３及び６のいずれか１項に記載の光電気素子。
【化６】
0006010549.tif 000032
【請求項８】
前記対アニオンは、臭素イオン、塩素イオン、過塩素酸イオン、ヘキフルオロリン酸イオン、テトラフルオロホウ酸イオンの群れから選ばれる少なくとも一つであることを特徴とする請求項１〜４のいずれか１項に記載の光電気素子。
【請求項９】
第一電極と、前記第一電極に対向配置された第二電極と、前記第一電極の前記第二電極と対向する面に設けられた電子輸送層と、前記電子輸送層上に担持された光増感剤と、前記第一電極と前記第二電極の間に介在する正孔輸送層とを備えた光電気素子の製造方法において、前記電子輸送層を形成した第一電極を前躯体を含む液体に浸漬させる工程と、前記前駆体の還元電位より卑である電圧を前記第一電極に印加して前記第一電極の表面に有機分子を膜として析出させる工程とを備えることによって、前記電子輸送層内に前記有機分子を目止め部として内在させることを特徴とする光電気素子の製造方法。
【発明の詳細な説明】
【技術分野】
【０００１】
本発明は、光を電気に、あるいは電気を光に変換する光電気素子及びその製造方法に関するものである。
【背景技術】
【０００２】
近年、光電池や太陽電池などの光電変換による発電素子、有機ＥＬなどの発光素子、エレクトロクロミック表示素子や電子ペーパーなどの光学表示素子、温度・光などを感知するセンサ素子などに、光電気素子が用いられている。この中で太陽電池などの光電気素子において、ｐｎ接合型の素子が実用化されているが、例えば、日本国特許公報第２６６４１９４号（以下、文献１）に記載されているように、光電気化学的な光電気素子も種々検討されている。この光電気素子は、半導体を付着した第一電極と、第二電極との間に、電解質などの電荷輸送層を挟持して形成されるものであり、半導体には一般に光増感剤として色素を担持させ、色素増感型太陽電池として使用されている。そして光が半導体に照射されると、半導体から発生した電荷が電荷輸送層を移動し、半導体を付着した第一電極を負極、第二電極を正極として、電気を外部に取り出すことができるものである。【０００３】
しかし、このような光電気素子は、上記の如く半導体から発生した電荷が電荷輸送層を移動するように構成されているが、半導体に照射された光から電気として外部へ取り出すための変換効率については満足いくものでなかった。
【発明の開示】
【０００４】
本発明は上記の点に鑑みてなされたものであり、変換効率に優れる光電気素子及びその製造方法を提供することを目的とするものである。
【０００５】
本発明は、第一電極と、前記第一電極に対向配置された第二電極と、前記第一電極の前記第二電極と対向する面に設けられた電子輸送層と、前記電子輸送層上に担持された光増感剤と、前記第一電極と前記第二電極の間に介在する正孔輸送層とを備えた光電気素子である。前記電子輸送層内に有機分子からなる目止め部を内在させている。
【０００６】
本発明の光電気素子において、前記電子輸送層は厚み方向に貫通する空隙部を有し、前記目止め部は、前記空隙部に配置されていることが好ましい。
【０００７】
本発明の光電気素子において、前記有機分子が、下記構造式［化１］に示す部位が１分子内に２つ以上存在する前駆体を電解重合して得られる分子を含むことが好ましい。
【０００８】
【化１】
0006010549.tif 000002
【０００９】
（Ｘは、シアノ基、フルオロ基、クロロ基またはブロモ基のいずれかを示す電解重合性の官能基である。）
本発明の光電気素子において、前記前躯体として前記構造式［化１］に示す部位が２つ存在するものを含み、前記有機分子が直鎖状ポリマーで形成されることが好ましい。
【００１０】
本発明の光電気素子において、前記有機分子が、下記構造式［化２］又は［化３］を繰り返し単位とするポリマーであることが好ましい。
【００１１】
【化２】
0006010549.tif 000003
【００１２】
【化３】
0006010549.tif 000004
【００１３】
本発明の光電気素子において、前記前躯体として前記構造式［化１］に示す部位が３以上存在するものを含み、前記有機分子が架橋型ポリマーで形成されることが好ましい。
【００１４】
本発明の光電気素子において、前記有機分子が、下記構造式［化４］を繰り返し単位とするポリマーであることが好ましい。
【００１５】
【化４】
0006010549.tif 000005
【００１６】
本発明の光電気素子において、前記前駆体は、対アニオンが臭素イオン、塩素イオン、過塩素酸イオン、ヘキフルオロリン酸イオン、テトラフルオロホウ酸イオンの群れから選ばれる少なくとも一つであることが好ましい。
【００１７】
本発明は、第一電極と、前記第一電極に対向配置された第二電極と、前記第一電極の前記第二電極と対向する面に設けられた電子輸送層と、前記電子輸送層上に担持された光増感剤と、前記第一電極と前記第二電極の間に介在する正孔輸送層とを備えた光電気素子の製造方法において、前記電子輸送層を形成した第一電極を前躯体を含む液体に浸漬させる工程と、前記前駆体の還元電位より卑である電圧を前記第一電極に印加して前記第一電極の表面に有機分子を膜として析出させる工程とを備える光電気素子の製造方法である。前記電子輸送層内に前記有機分子を目止め部として内在させる。
【００１８】
本発明は、電子輸送層に存在するメディエータ拡散経路を塞ぐことにより開放電圧低下要因を改善し、以って、変換効率に優れるものである。
【図面の簡単な説明】
【００１９】
【図１】本発明の光電気素子の実施の形態の一例を示す模式図である。
【図２】本発明の光電気素子の実施の形態の概略の断面図である。
【図３】本発明の光電気素子の実施の形態の動作の一例を示す模式図である。
【図４】本発明に至るまでの光電気素子の一例を示す模式図である。
【図５】本発明に至るまでの光電気素子の動作の一例を示す模式図である。
【発明を実施するための形態】
【００２０】
以下、本発明を実施するための形態について説明する。なお、最初に、本発明に至るまでの経緯を説明し、その後に本発明の実施形態について説明する。
【００２１】
図４に本発明に至るまでの光電気素子（色素増感型太陽電池等）の一例を示す。この光電気素子Ａでは、第一電極２と第二電極３とが所定の間隙を介して対向配置されている。第一電極２と第二電極３の間隙は封止部９で囲まれて密封されており、この密封された間隙に正孔輸送層４として電解液が充填されている。また、第一電極２の第二電極３側の面には電子輸送層１が形成されている。さらに、電子輸送層１の第二電極３側の面には光増感剤５として色素が層状に形成されている。
【００２２】
上記の電子輸送層１には厚み方向に貫通する孔状もしくはスリット状の空隙部１０が発生している。この空隙部１０が発生する主な理由は、電子輸送層１が電子輸送材を含む溶液を塗布・乾燥する工程で作製する状況であるので、電子輸送層１の全体にわたり均質な構造とすることが難しいためである考えられる。また、空隙部１０には光増感剤５の一部が進入して形成されるが、空隙部１０が光増感剤５で完全に埋まることはない。従って、正孔輸送層４の電解液が空隙部１０に充填され、第一電極２と正孔輸送層４とが直接接触することになる。
【００２３】
このような光電気素子Ａにおいては、正孔輸送層４中のメディエータの反応は、Ｍｏｘ＋ｅ⇔Ｍｒｅｄで表される。ここで、「Ｍｏｘ」は酸化体、「ｅ」は電子、「Ｍｒｅｄ」は還元体、「⇔」は酸化還元反応を示す。そして、光電気素子Ａにおいては、図５に示すように、ＭｒｅｄがＭｏｘに還元されると共にこの還元により放出されたｅ(電子)が光増感剤５及び電子輸送層１を通じて第一電極２に導入された後、第二電極３側に流れることが望ましい反応である。
【００２４】
しかし、上記のように電子輸送層１には空隙部１０が形成されているため、第一電極２に導入された電子が空隙部１０に充填された正孔輸送層４へと直接放出され、この電子が正孔輸送層４中のＭｏｘをＭｒｅｄへと酸化するのに消費されることがあった。すなわち、空隙部１０がメディエータ拡散経路となって電子が消費されるという望ましくない反応が生じるために、光電気素子Ａの変換効率が向上し難いという問題があった。
【００２５】
そこで、発明者らは、従来技術での問題点と、発明者らの研究成果から得られた上記問題点の両方を解決するにあたり、本発明に到った。
【００２６】
以下、本発明の実施形態を図１乃至図３を基にして説明する。
【００２７】
図２は本発明の光電気素子Ａの一例を示すものである。この光電気素子Ａは、一対の基板６，７が対向して配置して具備されており、一方の基板６の内側の表面に第一電極２が、他方の基板７の内側の表面に第二電極３が相対向させて設けられている。
【００２８】
言い換えると、本発明の光電気素子Ａは、第１基板６及び第２基板７を有する。また、第１基板６及び第２基板７は一対の基板６、７として設けられている。この場合、第１基板６は第１面６０１及び第２面６０２を備え、第２基板７は第１面７０１及び第２面７０２を備えている。これにより、第１基板６の第１面６０１と第２基板７の第２面７０２とが対向するように第１基板６及び第２基板７が設けられる。従って、第１基板６及び第２基板７は一対として形成される。
【００２９】
また、第１基板６の第１面６０１側には第一電極２が設けられ、第２基板７の第２面７０２側には第二電極３が設けられている。
【００３０】
この場合、第一電極２は第１面２０１及び第２面２０２を有し、第二電極３は第１面３０１及び第２面３０２を有している。これにより、第一電極２の第１面２０１と第二電極３の第２面とが対向するように第一電極２及び第二電極３が相対向させて設けられている。
【００３１】
また、第１基板６の第１面６０１と第一電極２の第２面２０２とは当接してもよく、若しくは、上記第１面６０１と上記第２面２０２との間に固定剤（図示せず）を付与し、第１基板６と第一電極２とが固定されるように構成されていてもよい。
【００３２】
このような固定剤としては、例えば、液状又は固形の接着剤、絶縁剤、係り止め材等が挙げられる。更に、固定剤は透光性を有する材料からなることが好ましい。ここで、固定剤を用いる場合は、固定剤が硬化する前に貼り合せて第１基板６及び第一電極２を固定してもよく、上記第１面６０１と上記第２面２０２との間に固定剤を設けた後に熱圧処理を施すことにより第１基板６及び第一電極２を固定してもよい。この場合、固定剤は第一電極２よりも高い光透過率を有することが好ましい。これにより光電気素子Ａが第一電極２の第２面側から光が入射されるように形成されても、固定剤による光の吸収をできる限り抑えることができる。
【００３３】
第一電極２の基板６側と反対側の表面７０２には半導体等からなる電子輸送層１が設けられており、また、基板６，７の間には正孔輸送層（電荷輸送層）４が設けられている。
【００３４】
言い換えると、第一電極２の第１面２０１には、電子輸送層１が設けられている。この電子輸送層１は、例えば、半導体から形成される。また、第１基板６及び第２基板７の間には正孔輸送層（電荷輸送層）４が設けられている。このような正孔輸送層４は、半導体等から形成することができる。
【００３５】
図１は本発明の光電気素子Ａの一例の詳細を示すものである。第一電極２と第二電極３とが所定の間隙を介して対向配置されている。第一電極２と第二電極３の間隙は封止部９で囲まれて密封されており、この密封された間隙に正孔輸送層４が充填されて封入されている。また、第一電極２の第二電極３側の面には、目止め部８を内在する電子輸送層１が形成されている。さらに、電子輸送層１の第二電極３側の表面（目止め部８の第二電極３側の表面も含む）には光増感剤５が層状に形成されて担持されている。
【００３６】
言い換えると、図１で例示される本発明の光電気素子Ａは、第一電極２と第二電極３とを有し、第一電極２の第１面２０１と第二電極３の第２面３０２との間に所定間隔を設けるように第一電極２及び第二電極３が対向配置されている。また、第一電極２の第１面２０１と第二電極３の第２面３０２との間の間隙（所定間隔）が封止部９で囲まれて密封されている。この密封された間隙に正孔輸送層４が充填されて封入されている。
【００３７】
また、第一電極２の第１面２０１には電子輸送層１が設けられ、この電子輸送層１は目止め部８を内在するように形成されている。
【００３８】
この場合、電子輸送層１は、当該電子輸送層１の厚み方向に貫通する空隙部１０を有し、上記目止め部８は、空隙部１０に配置されていることが好ましい。
【００３９】
一対の基板６，７のうち、電子輸送層１を設けた第一電極２が被着される第１基板６は、透光性のガラスやフィルム、光を透過するように加工された金属で形成することができる。例えば、上記金属が線状（ストライプ）、波線状、格子状（メッシュ状）、パンチングメタル状、粒子の集合体状であれば、隙間を光が通過でき、さらに透明導電材料を用いる必要がないため、材料コスト削減による経済的な観点から好ましい。これらの形状の基板を用いる場合は、素子の耐久性の観点からプラスチックやガラスなどの構造材料と共に適用することもできる。
【００４０】
また、他方に位置する第２基板７を光入射用基板として機能させるのであれば、この基板６は光を透過しない材料を用いることができる。その場合、第１基板６は導電性を有してもよい。つまり、基板６を第一電極２として作用させるように導電性材料から形成されていることが好ましい。このような導電性材料としては、例えば、炭素、アルミニウム、チタン、鉄、ニッケル、銅、ロジウム、インジウム、スズ、亜鉛、白金、金などの材料やステンレスなどの金属から形成された線状（ストライプ）、波線状、格子状（メッシュ状）、金属箔、パンチングメタル状、粒子の集合体状の材料のうち少なくとも１種類を含む合金を用いることができる。本発明では後述するように、ラジカル化合物がハロゲンイオンなどに比べて金属を腐食しにくいために、基板６，７及び第一電極２、第二電極３には汎用の金属を用いることができる。
【００４１】
また、基板７は、基板６と同じ材料で形成することができる。基板７の透光性はあってもなくてもよいが、両側の基板６，７から光を入射させることを可能にすることができる点で、透明であることが好ましい。また、上記のように基板６に金属箔を使用した場合は、基板７は透光性のある材料で形成することが好ましい。
【００４２】
この場合、第２基板７の第２面７０２と第二電極３の第１面３０１とは当接してもよく、若しくは、上記第２面７０２と上記第１面３０１との間に透光性固定剤を付与し、第２基板７と第二電極３とが固定されるように構成されていてもよい。
【００４３】
このような透光性固定剤としては、例えば、液状又は固形の接着剤、絶縁剤、係り止め材等が上げられる。ここで、透光性固定剤を用いる場合は、透光性固定剤が硬化する前に貼り合せて第２基板７及び第二電極３を固定してもよく、上記第２面７０２と上記第１面３０１との間に透光性固定剤を設けた後に熱圧処理を施すことにより第２基板７及び第二電極３を固定してもよい。
【００４４】
第一電極２は、基板６に成膜され、光電気素子Ａの負極として機能するものであり、金属そのもので形成するようにしてもよく、又は基板やフィルム上に導電材層を積層して形成するようにしてもよい。
【００４５】
言い換えると、第一電極２は、第１基板６に成膜され、この第一電極２は、例えば、光電気素子Ａの負極として機能するものである。また第一電極２は、金属そのもので形成するようにしてもよく、若しくは第一電極２は、基板又はフィルム基板上に導電材層を積層して形成するようにしてもよい。
【００４６】
このような、好ましい導電材としては金属、例えば白金、金、銀、銅、アルミニウム、ロジウム、インジウム等、又は炭素、若しくは導電性の金属酸化物、例えばインジウム−錫複合酸化物、アンチモンをドープした酸化錫、フッ素をドープした酸化錫等、あるいは上記化合物の複合物が挙げられる。
【００４７】
本発明では電子移動速度が速いラジカル化合物を用いるので、第一電極２の表面２０１での電子の漏れを防ぐため、つまり整流性を持たせるために、上記化合物上に酸化シリコン、酸化スズ、酸化チタン、酸化ジルコニウム、酸化アルミニウムなどでコートした材料を第一電極２に用いるのが好ましい。
【００４８】
言い換えると、本発明の光電気素子Ａは、電子移動速度が速いラジカル化合物を用いるので、第一電極２の第１面２０１での電子の漏れを防ぐように構成されている。この場合、第一電極２は導電材層及びコート層を備え、このコート層は、導電材層を覆うように構成されていることが好ましい。またコート層は導電材層での電子の整流性を持たせるために、酸化シリコン、酸化スズ、酸化チタン、酸化ジルコニウム、酸化アルミニウムなどの材料からなることが好ましい。
【００４９】
この第一電極２は、表面抵抗が低い程よいものであり、好ましい表面抵抗の範囲としては、２００Ω／□以下であり、より好ましくは５０Ω／□以下である。表面抵抗の下限は特に制限されないが、通常０．１Ω／□である。
【００５０】
また、第一電極２は光透過率が高い程よいものであり、好ましい光透過率の範囲としては５０％以上であり、より好ましくは８０％以上である。さらに第一電極２の膜厚は、１〜１００ｎｍの範囲内にあることが好ましい。膜厚がこの範囲内であれば、均一な膜厚の電極膜を形成することができ、また光透過性が低下せず、十分な光を電子輸送層１に入射させることができるからである。
【００５１】
更に、第二電極３は、第一電極２と同様に、表面抵抗が低い程よいものであり、好ましい表面抵抗の範囲としては、２００Ω／□以下であり、より好ましくは５０Ω／□以下である。表面抵抗の下限は特に制限されないが、通常０．１Ω／□である。
【００５２】
また、第二電極３は光透過率が高い程よいものであり、好ましい光透過率の範囲としては５０％以上であり、より好ましくは８０％以上である。さらに第二電極３の膜厚は、１〜１００ｎｍの範囲内にあることが好ましい。膜厚がこの範囲内であれば、均一な膜厚の電極膜を形成することができ、また光透過性が低下せず、十分な光を正孔輸送層４に入射させることができるからである。
【００５３】
透明な第一電極２を使用する場合、光は電子輸送層１が被着される側のこの第一電極２から入射させることが好ましい。
【００５４】
言い換えると、本発明の光電気素子Ａが透明な第一電極２を備える場合、光は電子輸送層１が被着される第一電極２の第２面２０２側から入射させることが好ましい。
【００５５】
第二電極３は、光電気素子Ａの正極として機能するものであり、上記の第一電極２と同様に形成することができる。この第二電極３は、正孔輸送層４に用いる電解質の還元体に電子を与える触媒作用を有する素材を使用することが好ましい。これにより、第二電極３は光電気素子Ａの正極として効率よく作用するように構成される。
【００５６】
このような素材としては、例えば白金、金、銀、銅、アルミニウム、ロジウム、インジウム等の金属、又はグラファイト、カーボンナノチューブ、白金を担持したカーボン等の炭素材料、若しくはインジウム−錫複合酸化物、アンチモンをドープした酸化錫、フッ素をドープした酸化錫等の導電性の金属酸化物、ポリエチレンジオキシチオフェン、ポリピロール、ポリアニリン等の導電性高分子などを挙げることができる。これらのうち、白金やグラファイト、ポリエチレンジオキシチオフェンなどが特に好ましい。
【００５７】
第二電極３が設けられる側の基板７は、第二電極３の被着面側に透明導電膜（図示しない）を有することもできる。
【００５８】
言い換えると、第２基板７は、第二電極３の被着面（第二電極３の第１面３０１）側に透明導電膜を有することもできる。この場合、第２基板７は、第二電極３の第１面３０１側に位置し、第２基板７の第２面７０２と第二電極３の第１面３０１との間に上記透明導電膜を設けられることとなる。
【００５９】
このような透明導電膜は、例えば第一電極２の材料としてあげたものから成膜することができる。
【００６０】
つまり、透明導電膜は、基板又はフィルム基板上に積層して形成するようにして成膜することができる。この透明導電膜は透明導電性材料を備える。更に透明導電性材料として、例えば、インジウム−錫複合酸化物、アンチモンをドープした酸化錫、フッ素をドープした酸化錫等の導電性の金属酸化物、或いはこれらの複合物が挙げられる。
【００６１】
この場合、第二電極３も透明であることが好ましく、第二電極３も透明であれば、第二電極３の第１面３０１側から、あるいは第一電極２の第２面２０２と第二電極３の第１面３０１との両側から光を照射させるようにしてもよい。
【００６２】
これは、例えば反射光などの影響により基板６，７の両側からの光照射が期待される場合に有効だからである。尚、第一電極２を備えた基板６及び第二電極３を備えた基板７を透明導電基板として形成することができる。
【００６３】
電子輸送層１としては、Ｃｄ、Ｚｎ、Ｉｎ、Ｐｂ、Ｍｏ、Ｗ、Ｓｂ、Ｂｉ、Ｃｕ、Ｈｇ、Ｔｉ、Ａｇ、Ｍｎ、Ｆｅ、Ｖ、Ｓｎ、Ｚｒ、Ｓｒ、Ｇａ、Ｓｉ、Ｃｒなどの金属元素の酸化物、ＳｒＴｉＯ３、ＣａＴｉＯ３などのペロブスカイト、ＣｄＳ、ＺｎＳ、Ｉｎ２Ｓ３、ＰｂＳ、Ｍｏ２Ｓ、ＷＳ２、Ｓｂ２Ｓ３、Ｂｉ２Ｓ３、ＺｎＣｄＳ２、Ｃｕ２Ｓなどの硫化物、ＣｄＳｅ、Ｉｎ２Ｓｅ３、ＷＳｅ２、ＨｇＳ、ＰｂＳｅ、ＣｄＴｅなどの金属カルコゲナイド、その他ＧａＡｓ、Ｓｉ、Ｓｅ、Ｃｄ２Ｐ３、Ｚｎ２Ｐ３、ＩｎＰ、ＡｇＢｒ、ＰｂＩ２、ＨｇＩ２、ＢｉＩ３などを用いることができる。また、これらの半導体材料から選ばれる少なくとも一種以上を含む複合体、例えば、ＣｄＳ／ＴｉＯ２、ＣｄＳ／ＡｇＩ、Ａｇ２Ｓ／ＡｇＩ、ＣｄＳ／ＺｎＯ、ＣｄＳ／ＨｇＳ、ＣｄＳ／ＰｂＳ、ＺｎＯ／ＺｎＳ、ＺｎＯ／ＺｎＳｅ、ＣｄＳ／ＨｇＳ、ＣｄＳｘ／ＣｄＳｅ１−ｘ、ＣｄＳｘ／Ｔｅ１−ｘ、ＣｄＳｅｘ／Ｔｅ１−ｘ、ＺｎＳ／ＣｄＳｅ、ＺｎＳｅ／ＣｄＳｅ、ＣｄＳ／ＺｎＳ、ＴｉＯ２／Ｃｄ３Ｐ２、ＣｄＳ／ＣｄＳｅＣｄｙＺｎ１−ｙＳ、ＣｄＳ／ＨｇＳ／ＣｄＳなどを用いることができる。また、ポリフェニレンビニレンやポリチオフェンやポリアセチレン、テトラセン、ペンタセン、フタロシアニンなどの有機半導体を用いることもできる。
【００６４】
また、さらに、電子輸送層１は、その分子内の一部として繰り返し酸化還元が可能な酸化還元部を有すると共に、他の一部として電解質溶液を含んで膨潤してゲルとなる部位を有する有機化合物でもよい。
【００６５】
言い換えると、上記有機半導体は有機化合物からなり、電子輸送層１は、この有機化合物を含むことにより構成されてもよい。この場合、上記有機化合物は、その分子内に繰り返し酸化還元が可能な酸化還元部及び電解質溶液を含んで膨潤するゲル部位を有するように形成されている。
【００６６】
ここで、前記電子輸送層１に用いられる有機化合物について詳しく説明する。この有機化合物は、その分子内の一部として繰り返し酸化還元が可能な酸化還元部を有すると共に、他の一部として電解質溶液を含んで膨潤してゲルとなる部位（以下ゲル部位と呼ぶ）を有する。酸化還元部はゲル部位に化学的に結合している。分子内での酸化還元部とゲル部位の位置関係は、特に限定されないが、例えばゲル部位で分子の主鎖などの骨格が形成される場合に、酸化還元部は側鎖として主鎖に結合している。またゲル部位を形成する分子骨格と酸化還元部を形成する分子骨格が交互に結合した構造であってもよい。
【００６７】
ここで、酸化還元（酸化還元反応）とは、イオンや原子や化合物が電子を授受することであり、酸化還元部とは、酸化還元反応（レドックス反応）により安定的に電子を授受することができる部位をいうものである。
【００６８】
また、有機化合物は酸化還元部を有しており、電解質溶液によって膨潤された状態で電子輸送層１を形成している。すなわちゲル状態では有機化合物は立体網目構造をとり、この網目空間内を液体が満たしている。
【００６９】
酸化還元部とゲル部位を有する有機化合物は、低分子体でもよいし、高分子体でもよい。低分子体である場合、水素結合などを介したいわゆる低分子ゲルを形成する有機化合物を使用することができる。また高分子体の場合は数平均分子量１０００以上の有機化合物であれば、自発的にゲル化の機能を発現することができるために好ましい。高分子体の場合の有機化合物の分子量の上限は特に制限されないが、１００万以下であることが好ましい。また、ゲルの状態は、例えば、こんにゃく状や、イオン交換膜のような外観形状であることが好ましいが、特に制限されるものではない。
【００７０】
また、「繰り返し酸化還元が可能な酸化還元部」とは、酸化還元反応において可逆的に酸化体および還元体となる部位を指す。この酸化還元部は酸化体と還元体が同一電荷を持つ酸化還元系構成物質であることが好ましい。
【００７１】
上記のような酸化還元部とゲル部位とを一つの分子中に有する有機化合物は、次の一般式で表すことができる。
【００７２】
（Ｘｉ）ｎｊ：Ｙｋ
（Ｘｉ）ｎおよび（Ｘｉ）ｎｊはゲル部位を示し、Ｘｉはゲル部位を形成する化合物のモノマーを示すものであり、ポリマー骨格で形成することができる。モノマーの重合度ｎは、ｎ＝１〜１０万の範囲が好ましい。ＹはＸに結合している酸化還元部を示すものである。またｊ，ｋはそれぞれ１分子中に含まれる（Ｘｉ）ｎ、Ｙの数を表す任意の整数であり、いずれも１〜１０万の範囲が好ましい。酸化還元部Ｙはゲル部位（Ｘｉ）ｎおよび（Ｘｉ）ｎｊをなすポリマー骨格のいかなる部位に結合していてもよい。また、酸化還元部Ｙは種類の異なる材料を含んでいてもよく、この場合は電子交換反応の観点から酸化還元電位が近い材料が好ましい。
【００７３】
酸化還元部とゲル部位を一分子中に有し、電子輸送層１として機能する有機化合物としては、キノン類が化学結合したキノン誘導体骨格を有するポリマー、イミドを含有するイミド誘導体骨格を有するポリマー、フェノキシルを含有するフェノキシル誘導体骨格を有するポリマー、ビオロゲンを含有するビオロゲン誘導体骨格を有するポリマーなどが挙げられる。これらの有機化合物では、それぞれポリマー骨格がゲル部位となり、キノン誘導体骨格、イミド誘導体骨格、フェノキシル誘導体骨格、ビオロゲン誘導体骨格がそれぞれ酸化還元部となる。
【００７４】
上記の有機化合物のうち、キノン類が化学結合したキノン誘導体骨格を有するポリマーの例として、下記［化５］〜［化８］の化学構造を有するものが挙げられる。
【００７５】
［化５］〜［化８］において、Ｒはメチレン、エチレン、プロパン−１，３−ジエニル、エチリデン、プロパン−２,２−ジイル、アルカンジイル、ベンジリデン、プロピレン、ビニリデン、プロペン−１，３−ジイル、ブト−１−エン−１，４−ジイルなどの飽和又は不飽和炭化水素類；シクロヘキサンジイル、シクロヘキセンジイル、シクロヘキサジエンジイル、フェニレン、ナフタレン、ビフェニレンなど環状炭化水素類；オキサリル、マロニル、サクシニル、グルタニル、アジポイル、アルカンジオイル、セバコイル、フマロイル、マレオイル、フタロイル、イソフタロイル、テレフタロイルなどケト、二価アシル基；オキシ、オキシメチレノキシ、オキシカルボニルなどエーテル、エステル類；サルファンジイル、サルファニル、サルホニルなど硫黄を含む基；イミノ、ニトリロ、ヒドラゾ、アゾ、アジノ、ジアゾアミノ、ウリレン、アミドなど窒素を含む基；シランジイル、ジシラン−１，２−ジイルなど珪素を含む基；またはこれらの基の末端を置換した基或いは複合した基を示す。
【００７６】
［化５］はポリマー主鎖にアントラキノンが化学結合して構成される有機化合物の例である。［化６］はアントラキノンが繰り返しユニットとしてポリマー主鎖に組み込まれて構成される有機化合物の例である。また［化７］はアントラキノンが架橋ユニットとなっている有機化合物の例である。さらに［化８］は酸素原子と分子内水素結合を形成するプロトン供与性基を有するアントラキノンの例を示すものである。
【００７７】
【化５】
0006010549.tif 000006
【００７８】
【化６】
0006010549.tif 000007
【００７９】
【化７】
0006010549.tif 000008
【００８０】
【化８】
0006010549.tif 000009
【００８１】
また酸化還元部Ｙがイミドを含有するイミド誘導体骨格を有するポリマーとして、［化９］や［化１０］に示すポリイミドを用いることができる。ここで、［化９］や［化１０］において、Ｒ１〜Ｒ３はフェニレン基などの芳香族基、アルキレン基、アルキルエーテルなど脂肪族鎖、エーテル基である。ポリイミドポリマー骨格はＲ１〜Ｒ３の部分で架橋していてもよく、また、用いた溶媒中で膨潤するのみで溶出しなければ架橋構造を有さなくてもよい。架橋した場合はその部分がゲル部位（Ｘｉ）ｎおよび（Ｘｉ）ｎｊに相当する。また架橋構造を導入する場合、架橋ユニットにイミド基が含有されていてもよい。イミド基は、電気化学的に可逆な酸化還元特性を示すのであれば、フタルイミドやピロメリットイミドなどが好適である。
【００８２】
【化９】
0006010549.tif 000010
【００８３】
【化１０】
0006010549.tif 000011
【００８４】
また、フェノキシルを含有するフェノキシル誘導体骨格を有するポリマーとして、例えば［化１１］に示すようなガルビ化合物（ガルビポリマー）が挙げられる。このガルビ化合物において、ガルビノキシル基（［化１２］参照）が酸化還元部位Ｙに相当し、ポリマー骨格がゲル部位（Ｘｉ）ｎおよび（Ｘｉ）ｎｊに相当する。
【００８５】
【化１１】
0006010549.tif 000012
【００８６】
【化１２】
0006010549.tif 000013
【００８７】
また、ビオロゲンを含有するビオロゲン誘導体骨格を有するポリマーとして、例えば、［化１３］や［化１４］に示すようなポリビオロゲンポリマーを挙げることができる。このポリビオロゲンポリマーにおいては、［化１５］に示す部分が酸化還元部Ｙに相当し、ポリマー骨格がゲル部位（Ｘｉ）ｎおよび（Ｘｉ）ｎｊに相当する。
【００８８】
【化１３】
0006010549.tif 000014
【００８９】
【化１４】
0006010549.tif 000015
【００９０】
【化１５】
0006010549.tif 000016
【００９１】
なお、［化５］〜［化７］、［化９］〜［化１１］、［化１３］及び［化１４］で示すｍ、ｎは、モノマーの重合度を示すものであり、１〜１０万の範囲が好ましい。
【００９２】
前述したように、上記の酸化還元部とポリマー骨格を有する有機化合物は、ポリマー骨格がその骨格間に電解質溶液を含有して膨潤し、これにより電子輸送層１がゲル化してゲル層となる。このようにポリマー骨格間に電解質溶液が含まれることで、酸化還元部の酸化還元反応により形成されるイオン状態が電解質溶液中の対イオンで補償され、酸化還元部を安定化させることができるものである。前記電解質溶液としては、例えば後述する正孔輸送層４を形成する電解質溶液が挙げられる。
【００９３】
以上のような電子輸送層１の中でも、ＴｉＯ２及び上記酸化還元部とゲル部位を一分子中に有する有機化合物が、正孔輸送層４を形成する電解質溶液中への光溶解の回避と、高い光電変換特性を得ることができる点で好ましい。
【００９４】
第一電極２の表面２０１に形成される電子輸送層１の厚みは、０．０１〜１００μｍの範囲内であることが好ましい。この範囲内であれば、十分な光電変換効果が得られ、また、可視光及び近赤外光に対する透過性が悪化することもないからである。電子輸送層１の厚みのより好ましい範囲は０．５〜５０μｍであり、特に好ましい範囲は１〜２０μｍである。
【００９５】
電子輸送層１が無機化合物である場合、電子輸送層１の層は半導体とバインダーの混合溶液を、公知慣用の方法、例えば、ドクターブレードやバーコータなどを使う塗布方法、スプレー法、ディップコーティング法、スクリーン印刷法、スピンコート法などにより第一電極２の表面に塗布し、その後、加熱焼成やプレス機での加圧などによりバインダー成分を除去することによって形成することができる。
【００９６】
また、電子輸送層１が無機化合物である場合、電子輸送層１の層の表面粗さは、実効面積／投影面積において１０以上であることが好ましい。表面粗さを１０以上にすることにより、電荷分離界面の表面積を上げることができるために、光電変換特性を向上させることができるものである。より好ましい表面粗さは１００〜２０００である。
【００９７】
また、電子輸送層１が有機化合物である場合、電子輸送層１を形成するにあたっては、溶液などを塗布して形成する湿式の形成方法が、より簡便で低コストな製法であることから好ましい。特に電子輸送層１を数平均分子量１０００以上のいわゆる高分子の有機化合物で形成する場合は、成形性の観点から湿式の形成方法が好ましい。湿式のプロセスとしては、スピンコート法や液滴を滴下乾燥して得られるドロップキャスト法、スクリーン印刷やグラビア印刷などの印刷法などが挙げられる。そのほか、スパッタ法や蒸着法などの真空プロセスを採用することもできる。
【００９８】
上記のようにして形成される電子輸送層１においては、上記のような空隙部１０が形成されることがある。従って、本実施形態では、この空隙部１０を塞いで閉塞するための目止め部８が形成されている。目止め部８は有機分子が空隙部１０に充填されて電子輸送層１に内在されている。
【００９９】
目止め部８を形成する有機分子は、上記構造式［化１］に示す部位を１分子内に２つ以上存在する前駆体を電解重合して得られる分子（化合物）を含むことが好ましい。これにより、第一電極２と正孔輸送層４のメディエータとの接触が抑制され、開放電圧の向上、さらには変換効率の向上が図れる。
【０１００】
このようにして得られる有機化合物は、酸化還元部として、下記構造式［化１６］に示すビピリジニウム構造単位を有する。
【０１０１】
このビピリジニウム構造単位は、電解重合により、前駆体の構造式［化１］に示す構造を有する部位からＸで示される置換基が脱離すると共にこの部位におけるＸで示される置換基が脱離した位置同士が結合することで生成する。
【０１０２】
このピリジウム構造が単位１電子還元されるとピリジウムカチオンラジカルが生成し、更に１電子還元されるとピリジウムジラジカルが生成する。逆に、ピリジウムジラジカルが１電子酸化されるとピリジウムカチオンラジカルが生成し、更に１電子酸化されると元のピリジウム構造単位に戻る。
【０１０３】
このように有機化合物は繰り返し安定した酸化還元能を発現する。また、有機化合物が酸化還元時にラジカル状態を経ることによって、非常に速い自己電子交換反応が生じ、有機化合物間で電子が授受されやすくなる。有機化合物の酸化還元時のラジカル状態は例えばＥＳＲ（電子スピン共鳴）などにより観測される。
【０１０４】
【化１６】
0006010549.tif 000017
【０１０５】
また、上記構造式［化１６］に示す部位の対アニオンＡ−としては、例えば、臭素イオン、塩素イオン、過塩素酸イオン、ヘキサフルオロリン酸イオン、及びテトラフルオロホウ酸イオンの群れから選ばれる少なくとも一つのアニオンが挙げられる。これにより、第一電極２と正孔輸送層４のメディエータとの接触が抑制され、開放電圧の向上、さらには変換効率の向上が効率的に図れる。
【０１０６】
より具体的には、目止め部８を形成する有機分子の前駆体としては、前記構造式［化１］に示す部位が２つ存在するものを含み、この前駆体より有機分子が直鎖状ポリマーで形成されることが好ましい。これにより、空隙部１０の孔径が小さい部分に対しても効果的にポリマーによる目止めが実施でき、開放電圧の向上、さらには変換効率の向上が効率的に図れる。
【０１０７】
前駆体が、構造式［化１］に示す構造を有する部位を１分子中に２つ有する化合物のみである場合には、有機分子は直鎖状の分子となる。例えば、前駆体が下記構造式［化１７］に示す化合物である場合には、有機化合物は前記構造式［化２］に示す直鎖状の分子となり、前駆体が、下記構造式［化１８］に示す化合物である場合には、有機分子は前記構造式［化３］に示す直鎖状の分子となる。
【０１０８】
【化１７】
0006010549.tif 000018
【０１０９】
【化１８】
0006010549.tif 000019
【０１１０】
そして、より好ましい直鎖状ポリマーの有機分子としては、上記［化２］又は［化３］を繰り返し単位とするものである。これにより、電子輸送層１の空隙部１０に有機化合物からなるポリマーが目止め部８として効果的に形成される。従って、第一電極２と正孔輸送層４のメディエータとの接触が抑制され、開放電圧の向上、さらには変換効率の向上が効率的に図れる。
【０１１１】
また、目止め部８を形成する有機分子の前駆体としては、前記構造式［化１］に示す部位が３つ以上存在するものを含み、この前駆体より有機分子が三次元的な架橋型ポリマーで形成されることが好ましい。これにより、電子輸送層１の空隙部１０に有機化合物からなるポリマーが目止め部８として効果的に形成される。従って、第一電極２と正孔輸送層４のメディエータとの接触が抑制され、開放電圧の向上、さらには変換効率の向上が効率的に図れる。
【０１１２】
前駆体の少なくとも一部が構造式［化１］に示す構造を有する部位を１分子中に３以上有する化合物である場合には、有機分子は架橋型ポリマーとなる。例えば、前駆体が、下記構造式［化１９］に示す化合物である場合には、有機分子は前記構造式［化４］に示すような分子となる。
【０１１３】
【化１９】
0006010549.tif 000020
【０１１４】
そして、より好ましい架橋型ポリマーの有機分子としては、上記［化４］を繰り返し単位とするものである。これにより、電子輸送層１の空隙部１０に有機化合物からなるポリマーが目止め部８として効果的に形成される。従って、第一電極２と正孔輸送層４のメディエータとの接触が抑制され、開放電圧の向上、さらには変換効率の向上が効率的に図れる。
【０１１５】
電解重合法による有機化合物の重合にあたっては、例えば、前駆体を含有する液体（溶液）に、電子輸送層１が形成された第一電極２とカウンター電極とを浸漬する。この状態で第一電極２とカウンター電極との間に電圧が印加すると、電気化学的反応により前駆体が第一電極２の第１面２０１側で重合する。これにより重合した有機化合物が析出する。この場合、前駆体の還元電位より卑である電圧を第一電極２に印加して第一電極２の表面２０１側に重合した有機化合物を膜として析出させることができる。
【０１１６】
この電解重合法では、ＣＶＤ（Ｃｈｅｍｉｃａｌ  Ｖａｐｏｒ  Ｄｅｐｏｓｉｔｉｏｎ）の場合のような高度な設備や技術は必要とされず、それでいて有機化合物が析出する速度が速く、しかも析出した有機分子は第一電極２から剥離しにくくなり、更に有機分子の緻密化及び薄膜化が容易となる。
【０１１７】
このように電子輸送層１内の空隙部１０に目止め部８が形成されると、有機分子が緻密化して酸化還元部位が密に配置される。このため電子輸送層１が高い電子輸送性を発揮する。
【０１１８】
また、電子輸送層１を構成する有機化合物が三次元的に広がることによってこの有機化合物の安定性が高くなる。更にこの有機化合物の溶媒への溶解性が低減し、電解質溶液の溶媒の選択の幅が広がる。また、電解重合によって生成する有機化合物は高分子量化するため、前駆体の電解重合により形成される目止め部８は高い耐久性を発揮する。
【０１１９】
目止め部８の厚みは、電子輸送層１の厚みと同等か、電子輸送層１の厚みよりも若干薄くするのが好ましい。これにより、空隙部１０の閉塞効果（目止め効果）が充分に得られ、また、可視光及び近赤外光に対する透過性が悪化することもないからである。
【０１２０】
以上のようにして形成される電子輸送層１の表面１０１（目止め部８の表面８０１も含む）上には、光増感剤５が担持される。これにより、光増感剤５で光電荷分離の界面を形成することができるため、光電変換効率を向上させることができるものである。
【０１２１】
このような光増感剤５としては、公知な材料を用いることができるものであり、半導体超微粒子などの無機材料でも、色素、顔料などの有機材料でもよい。
【０１２２】
本発明における光増感剤５は、効率よく光を吸収し、電荷を分離する色素であることが好ましい。このような色素としては、例えば、９−フェニルキサンテン系色素、クマリン系色素、アクリジン系色素、トリフェニルメタン系色素、テトラフェニルメタン系色素、キノン系色素、アゾ系色素、インジゴ系色素、シアニン系色素、メロシアニン系色素、キサンテン系色素などが挙げられる。または、ＲｕＬ２(Ｈ２Ｏ)２タイプのルテニウム−シス−ジアクア−ビピリジル錯体（ここで、Ｌは４，４’−ジカルボキシル−２，２’−ビピリジンを示す。）、または、ルテニウム−トリス(ＲｕＬ３)、ルテニウム−ビス(ＲｕＬ２)、オスニウム−トリス(ＯｓＬ３)、オスニウム−ビス(ＯｓＬ２)などのタイプの遷移金属錯体、または亜鉛−テトラ（４−カルボキシフェニル）ポルフィリン、鉄−ヘキサシアニド錯体、フタロシアニンなどが挙げられる。
【０１２３】
その他、例えば、「ＦＰＤ・ＤＳＳＣ・光メモリーと機能性色素の最新技術と材料開発」（（株）エヌ・ティー・エス）のＤＳＳＣの章にあるような色素も適用することができる。
【０１２４】
中でも電子輸送層１上で会合性を有する色素は、密に充填して電子輸送層１の表面１０１を覆うように構成されていることが好ましい。これは、電子輸送層１と正孔輸送層４との絶縁体層として機能するという観点に基づく。
【０１２５】
光増感剤５が絶縁体層として機能する場合、電荷分離界面において発生電子の整流性を付与することができ、電荷分離後の電荷の再結合を抑制することができる。また、電子輸送材料と正孔輸送材料に存在する電子と正孔の再結合点を劇的に減らすことができるものであり、それにより得られる光電気素子の変換効率をより向上させることができるものである。
【０１２６】
会合体を形成して効果のある色素としては、［化２０］の構造で示されるものが好ましく、具体的には、［化２１］の構造で示される色素が好ましい。なお、有機溶剤などに溶けている色素と電子輸送層１上に担持された色素の吸収スペクトルの形状から会合性の判別は可能である。会合していれば、前者と後者でスペクトルの形状が大きく異なることが知られている。
【０１２７】
【化２０】
0006010549.tif 000021
【０１２８】
（但し、Ｘ１、Ｘ２はアルキル基、アルケニル基、アラルキル基、アリール基、ヘテロ環を少なくとも一種類以上を含み、それぞれ置換基を有していてもよい。Ｘ２に半導体と吸着する部位、例えば、カルボキシル基、スルホニル基、ホスホニル基を有する。）
【０１２９】
【化２１】
0006010549.tif 000022
【０１３０】
また、上記光増感剤５に用いることができる半導体超微粒子としては、硫化カドミウム、硫化鉛、硫化銀などの硫化物半導体などを挙げることができる。また、上記半導体超微粒子の粒子径としては、本発明の電子輸送層１層に対して光増感作用があれば特に制限はないが、１〜１０ｎｍの範囲が好ましい。
【０１３１】
目止め部８を内在する電子輸送層１に光増感剤５を担持させる方法は、例えば、光増感剤５を溶解あるいは分散させた溶液に、電子輸送層１を被着させた第一電極２を備えた基板６を浸漬させる方法が挙げられる。この溶液の溶媒としては、水、アルコール、トルエン、ジメチルホルムアミドなど光増感剤５を溶解可能なものであれば全て使用できる。また、光増感剤溶液に一定時間浸漬させている時に、加熱還流をしたり、超音波を印加したりすることもできる。さらに光増感剤５を担持させた後、担持されずに残ってしまった光増感剤５を取り除くために、アルコールで洗浄あるいは加熱還流することが望ましい。
【０１３２】
光増感剤５の電子輸送層１における担持量は、１×１０−１０〜１×１０−４ｍｏｌ／ｃｍ２の範囲内であればよく、特に０．１×１０−８〜９．０×１０−６ｍｏｌ／ｃｍ２の範囲が好ましい。この範囲内であれば、経済的且つ十分に光電変換効率向上の効果を得ることができるからである。
【０１３３】
正孔輸送層４には電解質を用いることができる。正孔輸送層４に電解質を用いる場合、この電解質は支持塩と、酸化体と還元体からなる一対の酸化還元系構成物質の、いずれか一方あるいは両方である。
【０１３４】
支持塩（支持電解質）としては、例えば過塩素酸テトラブチルアンモニウム、六フッ化リン酸テトラエチルアンモニウムなどのアンモニウム塩、イミダゾリウム塩やピリジニウム塩、過塩素酸リチウムや四フッ化ホウ素カリウムなどアルカリ金属塩などが挙げられる。
【０１３５】
酸化還元系構成物質とは、酸化還元反応において可逆的に酸化体および還元体の形で存在する一対の物質を意味するものである。
【０１３６】
このような酸化還元系構成物質としては、例えば、塩素化合物−塩素、ヨウ素化合物−ヨウ素、臭素化合物−臭素、タリウムイオン（III）−タリウムイオン（Ｉ）、水銀イオン（II）−水銀イオン（Ｉ）、ルテニウムイオン（III）−ルテニウムイオン（II）、銅イオン（II）−銅イオン（Ｉ）、鉄イオン（III）−鉄イオン（II）、ニッケルイオン（II）−ニッケルイオン（III）、バナジウムイオン（III）−バナジウムイオン（II）、マンガン酸イオン−過マンガン酸イオンなどが挙げられるが、これらに限定はされない。この場合、電子輸送層１を形成する有機化合物の酸化還元部とは区別されて機能する。また、電解質溶液がゲル化または固定化されていてもよい。
【０１３７】
正孔輸送層４に用いられる電解質を溶解するために使用される溶媒は、酸化還元系構成物質を溶解してイオン伝導性に優れた化合物が好ましい。溶媒としては水性溶媒及び有機溶媒のいずれも使用できるが、構成物質をより安定化するため、有機溶媒が好ましい。
【０１３８】
このような有機溶媒としては、例えば、ジメチルカーボネート、ジエチルカーボネート、メチルエチルカーボネート、エチレンカーボネート、プロピレンカーボネート等のカーボネート化合物、酢酸メチル、プロピオン酸メチル、γ−ブチロラクトン等のエステル化合物、ジエチルエーテル、１，２−ジメトキシエタン、１，３−ジオキソシラン、テトラヒドロフラン、２−メチル−テトラヒドロフラン等のエーテル化合物、３−メチル−２−オキサゾジリノン、２−メチルピロリドン等の複素環化合物、アセトニトリル、メトキシアセトニトリル、プロピオニトリル等のニトリル化合物、スルフォラン、ジメチルスルフォキシド、ジメチルホルムアミド等の非プロトン性極性化合物などが挙げられる。これらはそれぞれ単独で用いることもでき、また、２種類以上を混合して併用することもできる。
【０１３９】
中でも、エチレンカーボネート、プロピレンカーボネート等のカーボネ−ト化合物、γ―ブチロラクトン、３−メチル−２−オキサゾジリノン、２−メチルピロリドン等の複素環化合物、アセトニトリル、メトキシアセトニトリル、プロピオニトリル、３−メトキシプロピオニトリル、吉草酸ニトリル等のニトリル化合物が好ましい。
【０１４０】
また、正孔輸送層４にイオン性液体を用いることも、不揮発性，難燃性などの観点から有効といえる。
【０１４１】
その場合、公知公例のイオン性液体全般を用いることができるが、例えばイミダゾリウム系、ピリジン系、脂環式アミン系、脂肪族アミン系、アゾニウムアミン系イオン性液体や、欧州特許第７１８２８８号明細書、国際公開第９５／１８４５６号パンフレット、電気化学第６５巻１１号９２３頁（１９９７年）、J. Electrochem. Soc.143巻,10号,3099頁(1996年)、Inorg. Chem. 35巻,1168頁（1996年）に記載された構造のものが挙げられる。
【０１４２】
また、正孔輸送層４として、ゲル化電解質、あるいは高分子電解質を使用することもできる。
【０１４３】
ゲル化剤としては、ポリマー、またはポリマー架橋反応等の手法によるゲル化剤、または重合することができる多官能モノマーによるゲル化剤、オイルゲル化剤などが挙げられる。
【０１４４】
ゲル化電解質、又は高分子電解質には一般に用いられるものを適用することができるが、本発明における上記ゲル化電解質、又は高分子電解質は、例えば、ポリフッ化ビニリデンなどのフッ化ビニリデン系重合体、ポリアクリル酸などのアクリル酸系重合体、ポリアクリロニトリルなどのアクリロニトリル系重合体およびポリエチレンオキシドなどのポリエーテル系重合体であることが好ましい。若しくは本発明における上記ゲル化電解質、又は高分子電解質は、その分子の構造中にアミド構造を有する化合物であることが好ましい。
【０１４５】
以上のように形成される光電気素子Ａにあって、電子輸送層１に光が照射されると、電子輸送層１から電子又は正孔が生成し、この電子又は正孔が正孔輸送層４中のメディエータの酸化還元反応に関与する。ここで、メディエータとは、上記例示される酸化還元系構成物質を意味する。
【０１４６】
この正孔輸送層４のメディエータが電気化学的酸化反応又は還元反応を伴う酸化還元対となる。このときの電流を、第一電極２を負極、第二電極３を正極として光電気素子Ａから外部に取り出すことができるものである。
【０１４７】
そして、上記の光電気素子Ａは、目止め部８により電子輸送層１に形成される空隙部１０が閉塞される。これにより空隙部１０が正孔輸送層４のメディエータ拡散経路となることがない。よって、開放電圧の低下が生じにくくなって、変換効率に優れるものとなる。
【０１４８】
すなわち、正孔輸送層４中のメディエータの反応は、Ｍｏｘ＋ｅ⇔Ｍｒｅｄで表される。ここで、「Ｍｏｘ」は酸化体、「ｅ」は電子、「Ｍｒｅｄ」は還元体、「⇔」は酸化還元反応を示す。
【０１４９】
本発明の光電気素子Ａにおいては、図３に示すように、ＭｒｅｄがＭｏｘに還元されると共にこの還元により放出されたｅ（電子）が光増感剤５及び電子輸送層１を通じて第一電極２に導入された後、第二電極３側へと流れる。
【０１５０】
そして、電子輸送層１の空隙部１０は目止め部８で閉塞されているため、第一電極２に導入されたｅ（電子）が正孔輸送層４へと空隙部１０を通過するのを目止め部８で遮断することができる。これにより、第一電極２に導入されたｅ（電子）が目止め部８により正孔輸送層４へと直接放出されるにくくなる。
【０１５１】
従って、第一電極２に導入されたｅ（電子）が正孔輸送層４中のＭｏｘをＭｒｅｄへと酸化するのに消費されることが少なくなり、変換効率に優れるものとなる。
【実施例】
【０１５２】
次に、本発明を実施例によって具体的に説明する。【０１５３】
（実施例１）
・ガルビモノマーの合成
反応容器内に、４−ブロモ−２，６−ジ−ｔｅｒｔ−ブチルフェノール（１３５．８ｇ；０．４７６ｍｏｌ）と、アセトニトリル（２７０ｍｌ）とを入れ、さらに不活性雰囲気下で、Ｎ，Ｏ−ビス（トリメチルシリル）アセトアミド（ＢＳＡ）（１０６．３ｇ；１２９．６ｍｌ）を加え、７０℃で終夜撹拌し、完全に結晶が析出するまで反応した。析出した白色結晶を濾過し、真空乾燥した後、エタノールで再結晶して精製することによって、［化２２］において符号「１」で示す、（４−ブロモ−２，６−ジ−ｔｅｒｔ−ブチルフェノキシ）トリメチルシラン（１５０．０ｇ；０．４２０ｍｏｌ)の白色板状結晶を得た。【０１５４】
次に、反応容器内で前記(４−ブロモ−２，６−ジ−ｔｅｒｔ−ブチルフェノキシ）トリメチルシラン（９．８３ｇ；０．０２７５ｍｏｌ)を、不活性雰囲気下、テトラヒドロフラン（２００ｍｌ）に溶解し、調製された溶液をドライアイス／メタノールを用いて−７８℃に冷却した。この反応容器内の溶液に１．５８Ｍのｎ−ブチルリチウム／ヘキサン溶液（１５．８ｍｌ；０．０２５ｍｏｌ）を加え、７８℃の温度で３０分撹拌することでリチオ化した。その後、この溶液に４−ブロモ安息香酸メチル（１．０８ｇ；０．００５ｍｏｌ、Ｍｗ：２１５．０、ＴＣＩ）のテトラヒドロフラン（７５ｍｌ）溶液を添加した後、−７８℃〜室温で終夜撹拌した。これにより溶液は黄色から薄黄色、アニオンの発生を示す濃青色へと変化した。反応後、反応容器内の溶液に飽和塩化アンモニウム水溶液を、溶液の色が完全に黄色になるまで加えた後、この溶液をエーテル／水で分液抽出することにより黄色粘稠液体状の生成物を得た。【０１５５】
次に反応容器内に、前記生成物、ＴＨＦ（１０ｍｌ）、メタノール(７．５ｍｌ）、撹拌子を入れ、溶解後、１０Ｎ−ＨＣｌ（１〜２ｍｌ）を反応容器内の溶液が赤橙色に変化するまで徐々に加え、３０分間、室温にて撹拌した。次に溶媒除去、エーテル／水による分液抽出、溶媒除去、カラムクロマトグラフィー（ヘキサン／クロロホルム＝１／１）による分画、ヘキサンによる再結晶の各操作を経て精製し、［化２３］において符号「２」で示す、（ｐ−ブロモフェニル）ヒドロガルビノキシル（２．８６ｇ；０．００４９ｍｏｌ）の橙色結晶を得た。【０１５６】
次いで、反応容器内で前記（ｐ−ブロモフェニル）ヒドロガルビノキシル（２．５０ｇ；４．３３ｍｍｏｌ）を、不活性雰囲気下、トルエン（２１．６ｍｌ；０．２Ｍ）に溶解し、この溶液に２，６−ジ−ｔｅｒｔ−ブチル−ｐ−クレゾール（４．７６ｍｇ；０．０２１６ｍｍｏｌ)、テトラキス(トリフェニルホスフィン)パラジウム（０）（０．１５０ｇ；０．１３０ｍｍｏｌ）、トリ−ｎ−ブチルビニルスズ（１．６５ｇ；５．２０ｍｍｏｌ，Ｍｗ：３１７．１，ＴＣＩ)を素早く加え、１００℃で１７時間加熱撹拌した。【０１５７】
これにより得られた反応生成物をエーテル／水で分液抽出し、溶媒除去した後、フラッシュカラムクロマトグラフィー（ヘキサン／クロロホルム＝１／３）にて分画し、さらにヘキサンで再結晶して精製することによって、［化２３］において符号「３」で示す、ｐ−ヒドロガルビノキシルスチレン（１．５４ｇ；２．９３ｍｍｏｌ）の橙色微結晶を得た。【０１５８】
・ガルビモノマーの重合
上記ガルビモノマーの合成で得られたガルビモノマー（ｐ−ヒドロガルビノキシルスチレン）１ｇと、テトラエチレングリコールジアクリレート５７．７ｍｇと、アゾビスイソブチロニトリル１５．１ｍｇを、テトラヒドロフラン２ｍｌに溶解した後、窒素置換し、一晩還流することで、ガルビモノマーを重合させ、［化２２］における符号「４」で示すガルビポリマーを得た。【０１５９】
・電子輸送層の形成
第一電極が設けられた基板として、厚み０．７ｍｍ、シート抵抗１００Ω／□の導電性ガラス基板を用意した。この導電性ガラス基板はガラス基板と、このガラス基板の一面に積層された、フッ素ドープされたＳｎＯ２からなるコーティング膜とから構成され、前記ガラス基板が基板、コーティング膜が第一電極となる。【０１６０】
上記ガルビポリマー（［化２２］の符号「４」で示す）をクロロベンゼンに１質量％の割合で溶解させた。この溶液を、前記導電性ガラス基板に設けた第一電極上に、２０００ｒｐｍでスピンコートし、６０℃、０．０１ＭＰａ下で１時間乾燥することで、厚み３０ｎｍの電子輸送層を形成した。【０１６１】
【化２２】
0006010549.tif 000023
【０１６２】
・電子輸送層を設けた第一電極への電解重合処理
上記［化１］で表せられる部位を有するポリビオロゲン前躯体をメンシュトキン反応により合成した。４−シアノピリジン及び１，３，５−（ブロモメチル）−メシチレンをアセトニトリルに溶解し、不活性雰囲気下で終夜還流行った。反応終了後、再結晶精製をメタノールで行い、ポリビオロゲン前駆体を得た（スキームを［化２３］に示す）。次いで、得られた化合物（Ｚ１）０．０２Ｍ、ヨウ化ナトリウム０．１Ｍ水溶液中に、電子輸送層（ガルビ膜）を設けた上記第一電極（ＦＴＯ電極）を浸漬し、この第一電極（ＦＴＯ電極）に対し−０．７５Ｖの定電圧印加を１０秒間行った。さらに得られた膜を４−シアノ−１−メチル−ピリジニウム塩  ０．０２Ｍ、ＮａＣｌ  ０．１Ｍ水溶液中で末端修飾を行い、電子輸送層を設けた第一電極にガルビ膜を形成した。このガルビ膜が第一電極の目止め部として形成される。【０１６３】
・色素担持処理
次に、このように目止め部を形成した電子輸送層に、構造式[化２４]に示すＤ１３１色素のアセトニトリル飽和溶液をスピンコートで塗布することによって、光増感剤（色素）を電子輸送層の表面に付着させた。【０１６４】
【化２３】
0006010549.tif 000024
【０１６５】
【化２４】
0006010549.tif 000025
【０１６６】
・第二電極の作製
一方、表面にフッ素ドープＳｎＯ２を形成した厚み１ｍｍの導電性ガラス基板（旭硝子製、１０Ω／□）を用い、このＳｎＯ２の表面に白金をスパッタ法により設けて第二電極とした。【０１６７】
・貼り合わせ
そして、上記の第二電極を形成された部分を囲むように、熱溶融性接着剤（三井デュポンポリケミカル製「バイネル」）の封止材を導電性ガラス基板の上に配置し、その上に上記第一電極を形成したガラス基板を重ね、加熱しながら加圧して貼り合わせた。この第二電極を形成したガラス基板にはダイヤモンドドリルで孔が開けてある。【０１６８】
・電解液注入
次に、水に、ＯＨ−ＴＥＭＰＯ  ０．５Ｍ、塩化カリウム  ０.５ｍｏｌ／ｌをそれぞ
れ溶解した電解質溶液を調製し、この電解液をガラス基板にダイヤモンドドリルで明けた上記の孔から注入した後に、孔を紫外線硬化樹脂を用いて封止することによって、正孔輸送層を形成した。【０１６９】
・光電気素子評価
実施例１で作製した光電変換素子に、蛍光灯（パナソニック社製「ＦＬＲ２０Ｓ・Ｗ／Ｍ」）で２００ルクスの光を照射したところ、この照射下での開回路電圧（ＯＣＰ）は８００ｍＶであり、光を遮断すると次第に０ｍＶへと収束した。さらに再び光照射すると８００ｍＶへと収束し、この光応答挙動は繰り返して安定に発現するものであった。【０１７０】
また、５０ｍＶ印加でのクロノアンペロメトリー（ＣＡ測定）では、蛍光灯（パナソニック社製「ＦＬＲ２０Ｓ・Ｗ／Ｍ」）による２００ルクスの光照射下において、２．４μＡ／ｃｍ２程度の光起電流が観測され、光を遮断すると次第に０Ａ／ｃｍ２へと収束した。さらに再び光照射すると２．４μＡ／ｃｍ２程度の光起電流が観測され、繰り返して(４０サイクル)安定に発現するものであった。【０１７１】
（実施例２）
実施例１の電解重合処理の代わりに、化合物（Ｚ１）  ０．０２Ｍ、ヨウ化ナトリウム  ０．１Ｍ水溶液中に、電子輸送層（ガルビ膜）を設けた上記第一電極（ＦＴＯ電極）を浸漬し、この第一電極（ＦＴＯ電極）に対し、−０．７５Ｖの定電圧印加を５分間行った。その他は実施例１と同様に行った。【０１７２】
実施例２で作製した光電変換素子に、蛍光灯（パナソニック社製「ＦＬＲ２０Ｓ・Ｗ／Ｍ」）で２００ルクスの光を照射したところ、この照射下での開回路電圧（ＯＣＰ）は９００ｍＶであり、光を遮断すると次第に０ｍＶへと収束した。さらに再び光照射すると９００ｍＶへと収束し、この光応答挙動は繰り返して安定に発現するものであった。【０１７３】
また、５０ｍＶ印加でのクロノアンペロメトリー（ＣＡ測定）では、蛍光灯（パナソニック社製「ＦＬＲ２０Ｓ・Ｗ／Ｍ」）による２００ルクスの光照射下において、２．３４μＡ／ｃｍ２程度の光起電流が観測され、光を遮断すると次第に０Ａ／ｃｍ２へと収束した。さらに再び光照射すると２．３４μＡ／ｃｍ２程度の光起電流が観測され、繰り返して（４０サイクル）安定に発現するものであった。【０１７４】
（比較例１）
実施例１において、電解重合処理を行わなかった（「化合物（Ｚ１）  ０．０２Ｍの定電圧印加」を「処理を無し」とした）以外は、実施例１と同様の手順で光電気素子を作製した。【０１７５】
比較例１で作製した光電変換素子に、蛍光灯（パナソニック社製「ＦＬＲ２０Ｓ・Ｗ／Ｍ」）で２００ルクスの光を照射したところ、この照射下での開回路電圧（ＯＣＰ）は５６６ｍＶであり、光を遮断すると次第に０ｍＶへと収束した。さらに再び光照射すると５６６ｍＶへと収束し、この光応答挙動は繰り返して安定に発現するものであった。【０１７６】
また、５０ｍＶ印加でのクロノアンペロメトリー（ＣＡ測定）では、蛍光灯（パナソニック社製「ＦＬＲ２０Ｓ・Ｗ／Ｍ」）による２００ルクスの光照射下において、２．３０μＡ／ｃｍ２程度の光起電流が観測され、光を遮断すると次第に０Ａ／ｃｍ２へと収束した。さらに再び光照射すると２．３０μＡ／ｃｍ２程度の光起電流が観測され、繰り返して（４０サイクル）安定に発現するものであった。【０１７７】
【表１】
0006010549.tif 000026
【図１】
0006010549.tif 000033
【図２】
0006010549.tif 000034
【図３】
0006010549.tif 000035
【図４】
0006010549.tif 000036
【図５】
0006010549.tif 000037